連続第一ポリマー層1および連続第二ポリマー層2を含んでなり、フェロエレクトレット特性を有するポリマー層構造体であって、連続ポリマー層1、2の間に配置された接続部3によって空隙4が形成されるように、第一および第二ポリマー層1、2が互いに接続しており、ポリマー層構造体が一体化された押出構造要素の形態であることを特徴とする、ポリマー層構造体。第一および第二ポリマー層1、2の厚さd1およびd2が一定であることを特徴とする、請求項1に記載のポリマー層構造体。空隙4の少なくとも一部が台形断面を有することを特徴とする、請求項1または2に記載のポリマー層構造体。空隙4の少なくとも一部が対称等脚台形断面を有することを特徴とする、請求項3に記載のポリマー層構造体。空隙4の全てが台形断面を有し、ポリマー層構造体が水平に配置されている場合の台形断面の長底辺が、対応する短底辺の上方および下方に交互に配置されていることを特徴とする、請求項3または4に記載のポリマー層構造体。台形断面において、それぞれの鈍角が2つの隣接した鋭角を有し、それぞれの鋭角が2つの隣接した鈍角を有することを特徴とする、請求項3に記載のポリマー層構造体。台形断面が平行四辺形状であることを特徴とする、請求項6に記載のポリマー層構造体。厚さd1が10μm~250μmであり、厚さd2が10μm~250μmであり、幅aが10μm~5mmであり、幅bが10μm~5mmであり、最大高さhが10μm~500μmであり、および/または角度αが5°~80°であることを特徴とする、請求項1~7のいずれかに記載のポリマー層構造体。ポリマー層構造体が、ポリカーボネート、パーフッ素化または部分フッ素化されたポリマーおよびコポリマー、ポリテトラフルオロエチレン、フルオロエチレンプロピレン、パーフルオロアルコキシエチレン、ポリエステル、ポリエチレンテレフタレート、ポリエチレンナフタレート、ポリイミド、ポリエーテルイミド、ポリエーテル、特に、ポリフェニレンエーテルPPE、ポリメチルメタアクリレート、シクロオレフィンポリマー、シクロオレフィンコポリマー、ポリオレフィン、特にポリプロピレン、ポリスチレンおよびそれらの混合物からなる群から選択される物質を含んでなることを特徴とする、請求項1~8のいずれかに記載のポリマー層構造体。空隙4が、窒素、一酸化二窒素および六フッ化硫黄からなる群から選択される気体で充填されていることを特徴とする、請求項1~9のいずれかに記載のポリマー層構造体。1つ以上の電極を有することを特徴とする、請求項1~10のいずれかに記載のポリマー層構造体。Aポリマー物質を供給する工程、Bポリマー物質を押し出すことによって、連続第一ポリマー層1および連続第二ポリマー層2を含んでなり、連続ポリマー層1、2の間に配置された接続部によって空隙4が形成されるように第一および第二ポリマー層1、2が互いに接続しているポリマー層構造体を形成する工程、およびC空隙に面している第一および第二ポリマー層1、2の表面を帯電させる工程を含むことを特徴とする、ポリマー層構造体の製造方法。工程Cにおける帯電を直接帯電またはコロナ放電によって実施することを特徴とする、請求項12に記載の方法。工程Cにおける帯電の前に、空隙を、窒素、一酸化二窒素および六フッ化硫黄からなる群から選択される気体で充填することを特徴とする、請求項12または13に記載の方法。請求項1~11のいずれかに記載のポリマー層複合体を含んでなる圧電素子。従って、本発明の目的は、フェロエレクトレットポリマー層構造体を提供すること、および所定のフェロエレクトレット空隙構造体を製造でき、工業規模であっても特に簡単かつ安価に実施できる、フェロエレクトレットの製造方法を提供することである。この目的は、本発明の請求項1に記載のポリマー層複合体、および本発明の請求項12に記載の方法によって達成される。有利な他の発展形は従属クレームに記載する。本発明は、フェロエレクトレット特性を有するポリマー層構造体に関する。本発明によれば、ポリマー層構造体は、連続第一ポリマー層および連続第二ポリマー層を含んでなり、連続ポリマー層の間に配置された接続部によって空隙が形成されるように、第一および第二ポリマー層は互いに接続している。本発明によれば、ポリマー層構造体は、一体化された押出構造要素の形態であることを特徴とする。本発明の範囲において、一体化された押出構造要素とは、一貫して高い製品品質を確保するための仕上げの必要性を除けば、更なる成形工程または接合工程の必要性を伴わずに、特定の意図した用途に必要とされる構造形状が押出工程によって直接付与されている構造要素を意味すると理解される。特に、一体化された押出構造要素は、押出後に、接続される構造要素の個々の要素を必要としない。本発明では、フェロエレクトレット特性とは、空隙において、反対電荷が、空隙の相対する面に位置していることを意味する。既に記載したように、それぞれの空隙は、電気双極子に相当する。空隙が変形されると、双極子の大きさに変化が生じ、適当に接続した外部電極間に電流が流れる。本発明のポリマー層構造体の特有の利点は、定評のある製造方法、即ち押出法を用いて高度の自動化を伴って高効率かつ安価に製造できることである。ポリマー層構造体の付形において、特に所望の空隙断面の付形において、押出は、設計面で高度の自由度を可能にする。適当なダイ形状を用いることによって、様々な断面形状を製造できる。この工程によって、空隙が押出ポリマー層構造体全体にわたって一定断面を有するトンネル状に形成される、即ち空隙が平行線形連続チャンネル状になることが理解される。ポリマー層構造体の第一および第二ポリマー層は、可変である厚さ、特に周期的に変化する厚さで形成されてよい。本発明の好ましい態様によれば、第一および第二ポリマー層の厚さd1およびd2は一定である。本発明において、用語一定とは、厚さが、不可避な変動の結果として±10以下で変化することを意味すると理解される。厚さの変動が±5以下であることが好ましい。空隙の断面は、様々な形状をとることができる。円形断面および多角形断面、特に四角形断面、とりわけ正方形断面が考えられる。本発明の態様によれば、空隙の少なくとも一部は、台形断面、特に対称等脚台形断面を有する。空隙の全てが、台形断面、特に対称台形断面を有し、ポリマー層構造体が水平に配置されている場合の台形断面の長底辺が、対応する短底辺の上方および下方に交互に配置されていることが好ましい。換言すれば、隣接した空隙の台形断面は、点対称によって互いに変換することができる。結果的に、隣接する台形断面の脚は、互いに平行に配列できるので、2つの連続ポリマー層を接続する接続部は、薄い壁厚さで形成される。これは、ポリマー層構造体の望ましい構造軟度に寄与する。また、上記タイプの空隙断面の台形配置では、隣接した接続部は、互いにおよび2つのポリマー層に対して鋭角で配置されている。これは更に、望ましい構造軟度に寄与し、その結果、ポリマー層構造体はとりわけ、方形空隙断面を有する同等のフェロエレクトレット系と比べて、高い圧電定数d33を示す。本発明の別の態様によれば、それぞれの台形断面において、それぞれの鈍角は2つの隣接した鋭角を有し、それぞれの鋭角は2つの隣接した鈍角を有する。これは、特別な台形断面において、2つの連続ポリマー層を接続する接続部が、2つの連続ポリマー層の間の最短接続に対して同じ回転方向に傾いていることを意味する。従って、接続部は同じ方向を向いて配置されている。それに関して、台形断面が、接続部が均一な長さを有し、連続ポリマー層が互いに平行に配置されている平行四辺形状を有することが特に好ましい。平行四辺形断面の場合は特に、良好な構造軟度が達成される。本発明の別の態様では、第一ポリマー層の厚さd1は10μm~250μmであり、第二ポリマー層の厚さd2は10μm~250μmである。台形断面の長底辺長さとして定義される幅aが、10μm~5mm、好ましくは100μm~3mmであることが更に好ましい。台形断面の半分の高さでの幅として定義される幅bは、好ましくは10μm~5mm、より好ましくは100μm~3mmである。台形断面の高さhは、好ましくは10μm~500μmである。台形断面の長底辺と脚の間の角度αは、好ましくは5°~80°である。上記パラメーター範囲は、最適なフェロエレクトレット特性を可能にし、押出システム、特に押出ダイの形状を適当に作成することによって達成される。本発明の別の態様によれば、ポリマー層構造体は、ポリカーボネート、パーフッ素化または部分フッ素化されたポリマーおよびコポリマー、ポリテトラフルオロエチレン、フルオロエチレンプロピレン、パーフルオロアルコキシエチレン、ポリエステル、ポリエチレンテレフタレート、ポリエチレンナフタレート、ポリイミド、ポリエーテルイミド、ポリエーテル、特に、ポリフェニレンエーテルPPE、ポリメチルメタアクリレート、シクロオレフィンポリマー、シクロオレフィンコポリマー、ポリオレフィン、特にポリプロピレン、ポリスチレンおよびそれらの混合物からなる群から選択される物質を含んでなる。混合物は、均質であってもよいし、相分離していてもよい。本発明に従った物質の広い選択肢は、有利なことに、特定の用途への適合も可能にする。本発明の層複合体の別の態様では、押出によって製造したポリマー層構造体内のトンネル状空隙は、窒素N2、一酸化二窒素N2Oおよび六フッ化硫黄SF6からなる群から選択される気体で充填されている。気体で充填すると、有利なことに、分極によって、本発明のポリマー層複合体において著しく高い圧電定数が得られる。ポリマー層構造体に気体充填物を閉じ込めるために、トンネル状空隙の終端を閉じることが理解される。本発明のポリマー層構造体の別の態様では、ポリマー層構造体は1つ以上の電極を更に有する。特に、本発明のポリマー層構造体は、ポリマーフィルムの外向き面の少なくとも一部に導電被膜を有してよい。これらの導電領域は、電極として使用できる。導電被膜、即ち電極は、広範囲におよび/または構造化して適用することもできる。構造化導電被膜は、例えば、帯状または格子状適用物として形状を作成することができる。その結果、ポリマー層複合体の感度は、付加的に影響を受け、特定の用途に適合させることができる。選択される電極材料は、当業者に既知の導電性材料であってよい。本発明によれば、このために適しているものは、例えば、金属、合金、導電性オリゴマーまたはポリマー、例えば、ポリチオフェン、ポリアニリン、ポリピロール、導電性酸化物、例えば、ITOのような混合酸化物、または導電性充填材充填ポリマーである。導電性充填材充填ポリマーに適した充填材は、例えば、金属、導電性炭素系材料、例えば、カーボンブラック、カーボンナノチューブCNT、或いは導電性オリゴマーまたはポリマーである。ポリマーの充填材含量は、導電性充填材が連続した導電路を形成するように、パーコレーション閾値より高くする。電極は、自体既知の方法によって、例えば、表面の金属被覆によって、スパッター、蒸着、化学蒸着CVD、印刷、ドクターブレード塗布、回転塗布、既成導電層の接着結合または印刷によって、或いは導電性プラスチックのエミッション電極によって、製造することができる。電極は、構造化配置を有することができ、例えば、帯状または格子状であってよい。本発明の態様によれば、例えば、電極は、電気機械変換器としてのポリマー層構造体が動作領域および受動領域を有するように構造化されていてもよい。例えば、電極は、特にセンサーの態様では空間分解法で信号が検出されるように、および/または特にアクチュエーターの態様では動作領域が目的にかなって始動するように構造化されていてよい。これは例えば、受動領域が電極を有さない一方で、動作領域に電極を付与することによって達成できる。本発明の更に有利な態様は、同じ極性の導電層、即ち電極を有する2つ以上のポリマー層構造体を接続できることを更に提供する。換言すれば、2つの本発明のポリマー層構造体の間に中間電極を形成することができる。この中間電極は、ポリマー層構造体外面上の2つの電極と反対に接続することができる。このように、フェロエレクトレット多層複合体は直列に接続することができ、達成される圧電効果を二倍または三倍にすることができる。本発明のポリマー層構造体は、好ましくは2つの電極を有する。3つ以上の電極を有する電気機械変換器は例えば、好ましくは本発明に従って製造された、複数のポリマー層構造体系を重ねた構造体であってよい。本発明はまた、Aポリマー物質を供給する工程、Bポリマー物質を押し出すことによって、連続第一ポリマー層および連続第二ポリマー層を含んでなり、連続ポリマー層の間に配置された接続部によって空隙が形成されるように第一および第二ポリマー層が互いに接続しているポリマー層構造体を形成する工程、およびC空隙に面している第一および第二ポリマー層の表面を帯電させる工程を含む、本発明のポリマー層複合体の製造方法に関する。本発明の方法の詳細および利点については、本発明のポリマー層構造体の説明を参照されたい。本発明の方法の態様によれば、工程Cにおける空隙内面の帯電前および/または帯電後に、ポリマー層構造体の外面に電極を適用してよい。電極の外面への適用とは、ポリマー層複合体の特に外向き面の少なくとも一部の領域に、導電性表面被膜を供給することを意味すると理解される。本発明の方法の別の態様では、工程Cにおける帯電は、直接帯電またはコロナ放電によって実施する。特に、帯電は、二電子コロナ装置によって実施してよい。針電圧は20kV以上、25kV以上、特に30kV以上であってよい。帯電時間は、20秒以上、25秒以上、特に30秒以上であってよい。直接帯電とは、電極をポリマー層構造体の外面に適用した後に電圧を加えることによって直接帯電を実施するときの帯電を意味すると理解される。電極の適用後、空隙の相対する側の分極がコロナ放電によって達成される。コロナ処理は、有利なことに、大規模で成功裏に使用することもできる。本発明によれば、まず、表面に導電性表面被膜を供給し、次いでポリマー層構造体を帯電させ、最後に反対の外面に第二電極を適用することも可能である。本発明の方法の別の態様では、工程Cにおける帯電前に、空隙を、窒素、一酸化二窒素および六フッ化硫黄からなる群から選択される気体で充填する。既に記載したように、有利なことに、気体の導入によって、分極の結果として、本発明のポリマー層複合体において著しく高い圧電定数を達成することができる。本発明では、導入された気体が空隙内に留まるように、ポリマー層構造体を通してトンネル状に延びる空隙を終端で閉じなければならないことが理解される。本発明はまた、本発明のポリマー層構造体を含んでなる圧電素子を提供する。圧電素子は、特に好ましくは、センサー素子、アクチュエーター素子または発電機素子であってよい。本発明は有利なことに、電気機械および電気音響分野、特に、機械的振動環境発電からエネルギーを得る分野、音響学、超音波診断、医用診断、超音波顕微鏡検査、機械センサーシステム、特に、圧力、力および/または歪みセンサーシステム、ロボット工学および/または通信技術における、多くの非常に様々な用途において実施することができる。その典型的な例は、圧力センサー、電子音響変換器、マイクロホン、スピーカー、振動変換器、光偏向器、膜、光ファイバー変調器、焦電検出器、コンデンサ、制御システムおよびインテリジェント床である。後の図を参照して本発明を説明するが、本発明はこれらに限定されない。図1は、台形空隙断面を有する押出ポリマー層構造体の断面図を示す。図2は、平行四辺形空隙断面を有する別の押出ポリマー層構造体の断面図を示す。特に寸法をよりはっきりと把握するために、図1は、フェロエレクトレット特性を有するポリマー層構造体の断面図を示す。図1のポリマー層構造体は、この場合は上方に配置されている連続第一ポリマー層1と、連続第二ポリマー層2とを含んでなる。2つのポリマー層1、2は実質的に一定の厚さd1、d2例えば50μmを有する。2つの連続ポリマー層1、2は、これらの連続ポリマー層に対してある角度で配置された接続部3によって互いに接続している。接続部3の厚さd3は、好ましくは同様に50μmである。本発明の製造方法によれば、それによってトンネル状空隙4が形成される。2つのポリマー層1、2を接続する接続部3は、空隙4のそれぞれが対称台形断面を有するように、ポリマー層1、2に対しておよび互いに鋭角で配置されている。台形断面の長底辺は、対応する短底辺の上方および下方に交互に配置されているので、隣接した台形断面は互いに点対称に配列されている。それぞれの台形断面の長底辺と隣接した接続部との間の角度αは、5~80°であってよい。この図では、角度は約60°である。それによって、良好な構造軟度、従って特に高感度センサーとしておよび発電機環境発電としての高い適合性が達成される。図2は、台形空隙断面の特別なケースとしての、平行四辺形空隙断面4を有する別の押出ポリマー層構造体の断面図を示す。この場合、接続部3は、平行な連続ポリマー層1、2の想像上の垂直接続部に対して同じ方向に傾いている。従って、幅図2では明記されていないは、半分の高さでの幅bに相当する。厚さd1、d2、角度αが、上記値を有してよいことは理解される。図1で示される複数のポリマー層構造体が順に重ねられ、帯電されて同様に分極した隣接する積層ポリマー層構造体が互いに向かい合う積層連続ポリマー層を形成している態様は示していない。個々のポリマー層構造体の間には、同様に分極した連続ポリマー層と接触している配置電極層が存在する。